(57)【要約】【課題】従来の安定剤と比べて有機材料組成物の透明性低下を抑制することができる安定剤を提供すること。【解決手段】式（１）で示される化合物と、式（２）で示される化合物の少なくとも２種を含む混合物とを含有する組成物［式（１）および（２）中の基の定義は明細書に記載した通りである。］。2017031257.tif 000014【選択図】なし【特許請求の範囲】
【請求項１】
式（１）：
【化１】
2017031257.tif 000010
［式（１）中、
Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表す。
Ｒ３は、水素原子またはＣ１−８アルキル基を表す。
Ｘは、単結合、硫黄原子または−ＣＨＲ６−基（前記式中、Ｒ６は、水素原子、Ｃ１−８アルキル基またはＣ５−８シクロアルキル基を表す。）を表す。
Ａは、Ｃ２−８アルキレン基または＊−ＣＯＲ７−基（前記式中、Ｒ７は、単結合またはＣ１−８アルキレン基を表し、＊は、酸素原子側に結合していることを表す。）を表す。
ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。］
で示される化合物と、
式（２）：
【化２】
2017031257.tif 000011
［式（２）中、Ｒ８〜Ｒ１０は、それぞれ独立に、少なくとも１個のＣ１−１８アルキル基で置換されているＣ６−１８アリール基を表す。］
で示される化合物の少なくとも２種を含む混合物と
を含有する組成物。
【請求項２】
Ｒ８〜Ｒ１０が、それぞれ独立に、式（３）：
【化３】
2017031257.tif 000012
［式（３）中、
Ｒ１１〜Ｒ１３は、それぞれ独立に、水素原子またはＣ１−６アルキル基を表す。但し、Ｒ１１〜Ｒ１３の少なくとも一つは、水素原子ではない。
＊は、酸素原子側に結合していることを表す。］
で示される基である請求項１に記載の組成物。
【請求項３】
混合物が、式（２ａ）〜式（２ｄ）：
【化４】
2017031257.tif 000013
［式（２ａ）〜式（２ｄ）中、Ｒ１４〜Ｒ３１は、それぞれ独立に、ｔ−ブチル基またはｔ−ペンチル基を表す。］
のいずれかで示される化合物からなる群から選ばれる少なくとも２種を含む請求項１に記載の組成物。
【請求項４】
混合物が、トリス（４−ｔ−ペンチルフェニル）ホスファイト、ビス（４−ｔ−ペンチルフェニル）−２，４−ジ−ｔ−ペンチルフェニルホスファイト、ビス（２，４−ジ−ｔ−ペンチルフェニル）−４−ｔ−ペンチルフェニルホスファイト、およびトリス（２，４−ジ−ｔ−ペンチルフェニル）ホスファイトからなる群から選ばれる少なくとも二つ、またはトリス（４−ｔ−ブチルフェニル）ホスファイト、ビス（４−ｔ−ブチルフェニル）−２，４−ジ−ｔ−ブチルフェニルホスファイト、ビス（２，４−ジ−ｔ−ブチルフェニル）−４−ｔ−ブチルフェニルホスファイト、およびトリス（２，４−ジ−ｔ−ブチルフェニル）ホスファイトからなる群から選ばれる少なくとも二つを含む請求項１に記載の組成物。
【請求項５】
混合物が、トリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む請求項１に記載の組成物。
【請求項６】
請求項１〜５のいずれか一項に記載の組成物を含有する有機材料用の安定剤。
【請求項７】
有機材料が、熱可塑性樹脂である請求項６に記載の安定剤。
【請求項８】
熱可塑性樹脂が、ポリオレフィンまたはエンジニアリング樹脂である請求項７に記載の安定剤。
【請求項９】
有機材料に、請求項１〜５のいずれか一項に記載の組成物を含有させることを特徴とする有機材料の安定化方法。
【請求項１０】
有機材料が、熱可塑性樹脂である請求項９に記載の安定化方法。
【請求項１１】
熱可塑性樹脂が、ポリオレフィンまたはエンジニアリング樹脂である請求項１０に記載の安定化方法。
【請求項１２】
有機材料、および請求項１〜５のいずれか一項に記載の組成物を含有する安定化された有機材料組成物。
【請求項１３】
有機材料が、熱可塑性樹脂である請求項１２に記載の有機材料組成物。
【請求項１４】
熱可塑性樹脂が、ポリオレフィンまたはエンジニアリング樹脂である請求項１３に記載の有機材料組成物。
【発明の詳細な説明】
【技術分野】
【０００１】
本発明は、有機材料用の安定剤として有用な亜リン酸エステル組成物に関する。
【背景技術】
【０００２】
熱可塑性樹脂、ゴム等の有機材料は、製品への加工時および加工後の使用時に熱や酸素などの作用により劣化する。そのため、加工時の安定性（加工安定性）および使用時の安定性を向上させるために、しばしば、有機材料には安定剤が添加される。そのような安定剤としては、例えば、トリス（２，４−ジ−ｔ−ブチルフェニル）ホスファイトなどのリン系酸化防止剤、３−（３，５−ジ−ｔ−ブチル−４−ヒドロキシフェニル）プロパン酸オクタデシルなどのフェノール系酸化防止剤、特許文献１に記載の亜リン酸エステルなどが知られている。
【先行技術文献】
【特許文献】
【０００３】
【特許文献１】特開平１０−２７３４９４号公報
【発明の概要】
【発明が解決しようとする課題】
【０００４】
安定剤は、有機材料の安定性（特に、加工安定性）の向上に有用であるが、安定剤を含有する有機材料組成物は、有機材料のみの場合に比べて透明性が低下することがあった。本発明はこのような事情に着目してなされたものであって、その目的は、従来の安定剤と比べて有機材料組成物の透明性低下を抑制することができる安定剤を提供することにある。
【課題を解決するための手段】
【０００５】
上記目的を達成するために本発明者が鋭意検討を重ねた結果、特定の亜リン酸エステルを組み合わせて用いることにより、上記目的を達成し得ることを見出した。この知見に基づく、本発明は以下の通りである。
【０００６】
［１］  式（１）：
【０００７】
【化１】
2017031257.tif 000002
【０００８】
［式（１）中、
Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表す。
Ｒ３は、水素原子またはＣ１−８アルキル基を表す。
Ｘは、単結合、硫黄原子または−ＣＨＲ６−基（前記式中、Ｒ６は、水素原子、Ｃ１−８アルキル基またはＣ５−８シクロアルキル基を表す。）を表す。
Ａは、Ｃ２−８アルキレン基または＊−ＣＯＲ７−基（前記式中、Ｒ７は、単結合またはＣ１−８アルキレン基を表し、＊は、酸素原子側に結合していることを表す。）を表す。
ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。］
で示される化合物と、
式（２）：
【０００９】
【化２】
2017031257.tif 000003
【００１０】
［式（２）中、Ｒ８〜Ｒ１０は、それぞれ独立に、少なくとも１個のＣ１−１８アルキル基で置換されているＣ６−１８アリール基を表す。］
で示される化合物の少なくとも２種を含む混合物と
を含有する組成物。
［２］  Ｒ８〜Ｒ１０が、それぞれ独立に、式（３）：
【００１１】
【化３】
2017031257.tif 000004
【００１２】
［式（３）中、
Ｒ１１〜Ｒ１３は、それぞれ独立に、水素原子またはＣ１−６アルキル基を表す。但し、Ｒ１１〜Ｒ１３の少なくとも一つは、水素原子ではない。
＊は、酸素原子側に結合していることを表す。］
で示される基である前記［１］に記載の組成物。
［３］  混合物が、式（２ａ）〜式（２ｄ）：
【００１３】
【化４】
2017031257.tif 000005
【００１４】
［式（２ａ）〜式（２ｄ）中、Ｒ１４〜Ｒ３１は、それぞれ独立に、ｔ−ブチル基またはｔ−ペンチル基を表す。］
のいずれかで示される化合物からなる群から選ばれる少なくとも２種を含む前記［１］に記載の組成物。
［４］  混合物が、トリス（４−ｔ−ペンチルフェニル）ホスファイト、ビス（４−ｔ−ペンチルフェニル）−２，４−ジ−ｔ−ペンチルフェニルホスファイト、ビス（２，４−ジ−ｔ−ペンチルフェニル）−４−ｔ−ペンチルフェニルホスファイト、およびトリス（２，４−ジ−ｔ−ペンチルフェニル）ホスファイトからなる群から選ばれる少なくとも二つ、またはトリス（４−ｔ−ブチルフェニル）ホスファイト、ビス（４−ｔ−ブチルフェニル）−２，４−ジ−ｔ−ブチルフェニルホスファイト、ビス（２，４−ジ−ｔ−ブチルフェニル）−４−ｔ−ブチルフェニルホスファイト、およびトリス（２，４−ジ−ｔ−ブチルフェニル）ホスファイトからなる群から選ばれる少なくとも二つを含む前記［１］に記載の組成物。
［５］  混合物が、トリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む前記［１］に記載の組成物。
［６］  前記［１］〜［５］のいずれか一つに記載の組成物を含有する有機材料用の安定剤。
［７］  有機材料が、熱可塑性樹脂である前記［６］に記載の安定剤。
［８］  熱可塑性樹脂が、ポリオレフィンまたはエンジニアリング樹脂である前記［７］に記載の安定剤。
［９］  有機材料に、前記［１］〜［５］のいずれか一つに記載の組成物を含有させることを特徴とする有機材料の安定化方法。
［１０］  有機材料が、熱可塑性樹脂である前記［９］に記載の安定化方法。
［１１］  熱可塑性樹脂が、ポリオレフィンまたはエンジニアリング樹脂である前記［１０］に記載の安定化方法。
［１２］  有機材料、および前記［１］〜［５］のいずれか一つに記載の組成物を含有する安定化された有機材料組成物。
［１３］  有機材料が、熱可塑性樹脂である前記［１２］に記載の有機材料組成物。
［１４］  熱可塑性樹脂が、ポリオレフィンまたはエンジニアリング樹脂である前記［１３］に記載の有機材料組成物。
【発明の効果】
【００１５】
特定の亜リン酸エステルを組み合わせて用いる本発明によれば、従来の安定剤を使用する場合に比べて、有機材料組成物の透明性低下を抑制することができる。
【発明を実施するための形態】
【００１６】
本発明は、式（１）で示される化合物と、式（２）で示される化合物の少なくとも２種を含む混合物とを含有する組成物を提供する。
【００１７】
【化５】
2017031257.tif 000006
【００１８】
以下、「式（１）で示される化合物」を「化合物（１）」と略称することがある。他の式で示される化合物も同様に略称することがある。また、「化合物（１）と化合物（２）の少なくとも２種を含む混合物とを含有する組成物」を、「本発明の亜リン酸エステル組成物」と略称することがある。
【００１９】
＜基の定義＞
本明細書中、「Ｃｘ−ｙ」とは、炭素原子数がｘ以上ｙ以下（ｘ、ｙ：整数）であることを意味する。
【００２０】
本明細書中、「アルキル基」は、直鎖状アルキル基および分枝鎖状アルキル基の両方を包含する。本明細書中、「Ｃ１−１８アルキル基」としては、例えば、メチル基、エチル基、プロピル基、イソプロピル基、ブチル基、イソブチル基、ｓｅｃ−ブチル基、ｔ−ブチル基、ペンチル基、イソペンチル基、ネオペンチル基、ｔ−ペンチル基、ヘキシル基、ヘプチル基、オクチル基、イソオクチル基（別名：６−メチルヘプチル基）、ｔ−オクチル基（別名：１，１，３，３−テトラメチルブチル基）、２−エチルヘキシル基、ノニル基、デシル基、ウンデシル基、ドデシル基、トリデシル基、テトラデシル基、ペンタデシル基、ヘキサデシル基、ヘプタデシル基、オクタデシル基が挙げられる。「Ｃ１−５アルキル基」、「Ｃ１−６アルキル基」、「Ｃ１−８アルキル基」および「Ｃ４−８アルキル基」としては、例えば、上述の例示の中で炭素原子数が１〜５であるもの、１〜６であるもの、１〜８であるもの、および４〜８であるものがそれぞれ挙げられる。
【００２１】
本明細書中、「アルコキシ基」は、直鎖状アルコキシ基および分枝鎖状アルコキシ基の両方を包含する。本明細書中、「Ｃ１−８アルコキシ基」としては、例えば、メトキシ基、エトキシ基、プロポキシ基、イソプロポキシ基、ブトキシ基、イソブトキシ基、ｓｅｃ−ブトキシ基、ｔ−ブトキシ基、ｔ−ペンチルオキシ基、イソオクチルオキシ基（別名：６−メチルヘプチルオキシ基）、ｔ−オクチルオキシ基（別名：１，１，３，３−テトラメチルブチルオキシ基）、２−エチルヘキシルオキシ基が挙げられる。
【００２２】
本明細書中、「Ｃ５−８シクロアルキル基」としては、例えば、シクロペンチル基、シクロヘキシル基、シクロヘプチル基、シクロオクチル基が挙げられる。
【００２３】
本明細書中、「Ｃ６−１２アルキルシクロアルキル基」としては、例えば、１−メチルシクロペンチル基、２−メチルシクロペンチル基、１−メチルシクロヘキシル基、２−メチルシクロヘキシル基、１−メチル−４−イソプロピルシクロヘキシル基が挙げられる。
【００２４】
本明細書中、「Ｃ７−１２アラルキル基」としては、例えば、ベンジル基、α−メチルベンジル基（別名：１−フェニルエチル基）、α，α−ジメチルベンジル基（別名：１−メチル−１−フェニルエチル基またはクミル基）などが挙げられる。
【００２５】
本明細書中、「Ｃ７−１２アラルキルオキシ基」としては、例えば、ベンジルオキシ基、α−メチルベンジルオキシ基、α，α−ジメチルベンジルオキシ基が挙げられる。
【００２６】
本明細書中、「アルキレン基」は、直鎖状アルキレン基および分枝鎖状アルキレン基の両方を包含する。本明細書中、「Ｃ１−８アルキレン基」としては、例えば、メチレン基、エチレン基、プロピレン基（−ＣＨ（ＣＨ３）ＣＨ２−、−ＣＨ２ＣＨ（ＣＨ３）−）、トリメチレン基、テトラメチレン基、ペンタメチレン基、ヘキサメチレン基、オクタメチレン基、２，２−ジメチル−１，３−プロピレン基が挙げられる。「Ｃ２−８アルキレン基」としては、例えば、上述の例示の中で炭素原子数が２〜８であるものが挙げられる。
【００２７】
本明細書中、「Ｃ６−１８アリール基」としては、例えば、フェニル基、ナフチル基、フェナントリル基、アントリル基、ビフェニリル基、テルフェニリル基が挙げられる。「Ｃ６−１４アリール基」としては、例えば、上述の例示の中で炭素原子数が６〜１４であるものが挙げられる。
【００２８】
＜化合物（１）＞
化合物（１）は、１種のみを使用してもよく、２種以上を併用してもよい。以下、化合物（１）が有する基について順に説明する。
【００２９】
式（１）中、Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表し、好ましくは水素原子、Ｃ１−８アルキル基、Ｃ５−８シクロアルキル基、Ｃ６−１２アルキルシクロアルキル基、Ｃ７−１２アラルキル基またはフェニル基を表す。
【００３０】
Ｒ１およびＲ４は、それぞれ独立に、より好ましくはＣ１−８アルキル基、Ｃ５−８シクロアルキル基またはＣ６−１２アルキルシクロアルキル基であり、より一層好ましくは３級炭素原子を有するＣ４−８アルキル基、シクロヘキシル基または１−メチルシクロヘキシル基であり、さらに好ましくはｔ−ブチル基、ｔ−ペンチル基またはｔ−オクチル基であり、特に好ましくはｔ−ブチル基である。
【００３１】
Ｒ２は、より好ましくはＣ１−８アルキル基、Ｃ５−８シクロアルキル基またはＣ６−１２アルキルシクロアルキル基であり、より一層好ましくはＣ１−５アルキル基であり、さらに好ましくはメチル基、ｔ−ブチル基またはｔ−ペンチル基であり、特に好ましくはｔ−ブチル基である。
【００３２】
Ｒ５は、より好ましくは水素原子、Ｃ１−８アルキル基またはＣ５−８シクロアルキル基であり、より一層好ましくは水素原子またはＣ１−５アルキル基であり、さらに好ましくは水素原子またはメチル基であり、特に好ましくはメチル基である。
【００３３】
式（１）中、Ｒ３は、水素原子またはＣ１−８アルキル基を表す。Ｒ３は、好ましくは水素原子またはＣ１−５アルキル基であり、より好ましくは水素原子またはメチル基であり、さらに好ましくは水素原子である。
【００３４】
式（１）中、Ｘは、単結合、硫黄原子または−ＣＨＲ６−基（前記式中、Ｒ６は、水素原子、Ｃ１−８アルキル基またはＣ５−８シクロアルキル基を表す。）を表す。Ｒ６は、好ましくは水素原子またはＣ１−５アルキル基である。Ｘは、好ましくは単結合または−ＣＨＲ６−基（前記式中、Ｒ６は、水素原子またはＣ１−８アルキル基を表す。）であり、より好ましくは単結合である。
【００３５】
式（１）中、Ａは、Ｃ２−８アルキレン基または＊−ＣＯＲ７−基（前記式中、Ｒ７は、単結合またはＣ１−８アルキレン基を表し、＊は、酸素原子側に結合していることを表す。）を表す。Ａは、好ましくはＣ２−８アルキレン基、カルボニル基または＊−ＣＯ−（ＣＨ２）２−であり、より好ましくはＣ２−８アルキレン基であり、さらに好ましくはトリメチレン基である。
【００３６】
式（１）中、ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。ＹおよびＺのいずれか一方がヒドロキシ基であり、もう一方が水素原子であることが好ましく、Ｙがヒドロキシ基であり、Ｚが水素原子であることがより好ましい。
【００３７】
置換基の組合せとしては、Ｒ１、Ｒ２およびＲ４が、それぞれ独立に、Ｃ１−８アルキル基、Ｃ５−８シクロアルキル基またはＣ６−１２アルキルシクロアルキル基であり、Ｒ５が、水素原子、Ｃ１−８アルキル基またはＣ５−８シクロアルキル基であり、Ｒ３は、水素原子またはＣ１−５アルキル基であり、Ｘが、単結合または−ＣＨＲ６−基（前記式中、Ｒ６は、水素原子またはＣ１−８アルキル基を表す。）であり、Ａが、Ｃ２−８アルキレン基、カルボニル基または＊−ＣＯ−（ＣＨ２）２−であり、ＹおよびＺのいずれか一方がヒドロキシ基であり、もう一方が水素原子である組合せが好ましい。
【００３８】
置換基の組合せとしては、Ｒ１およびＲ４が、それぞれ独立に、３級炭素原子を有するＣ４−８アルキル基、シクロヘキシル基または１−メチルシクロヘキシル基であり、Ｒ２が、Ｃ１−５アルキル基であり、Ｒ５が、水素原子またはＣ１−５アルキル基であり、Ｒ３が、水素原子またはメチル基であり、Ｘが単結合であり、ＡがＣ２−８アルキレン基であり、Ｙがヒドロキシ基であり、Ｚが水素原子である組合せがより好ましい。
【００３９】
置換基の組合せとしては、Ｒ１およびＲ４が、それぞれ独立に、ｔ−ブチル基、ｔ−ペンチル基またはｔ−オクチル基であり、Ｒ２が、メチル基、ｔ−ブチル基またはｔ−ペンチル基であり、Ｒ５が、水素原子またはメチル基であり、Ｒ３が、水素原子であり、Ｘが単結合であり、Ａがトリメチレン基であり、Ｙがヒドロキシ基であり、Ｚが水素原子である組合せがさらに好ましい。
【００４０】
化合物（１）の中でも、６−［３−（３−ｔ−ブチル−４−ヒドロキシ−５−メチルフェニル）プロポキシ］−２，４，８，１０−テトラ−ｔ−ブチルジベンゾ［ｄ，ｆ］［１，３，２］ジオキサホスフェピンが好ましく、これは、住友化学社から「スミライザー  ＧＰ」として市販されている。
【００４１】
化合物（１）は、市販品（例えば、住友化学社製「スミライザー  ＧＰ」）を使用するか、または公知の方法（例えば特許文献１に記載の方法）に準じて製造することができる。
【００４２】
＜化合物（２）の少なくとも２種を含む混合物＞
本発明は、化合物（２）の少なくとも２種を含む混合物を使用することを特徴の一つとする。化合物（２）の少なくとも２種を含む混合物は、液状混合物であることが好ましい。なお、本明細書中、「液状」とは、室温および大気圧下で液体の状態であることを意味する。以下、化合物（２）が有する基から順に説明する。
【００４３】
式（２）中、Ｒ８〜Ｒ１０は、それぞれ独立に、少なくとも１個のＣ１−１８アルキル基で置換されているＣ６−１８アリール基を表す。
【００４４】
Ｒ８〜Ｒ１０の置換基であるＣ１−１８アルキル基は、それぞれ独立に、好ましくはＣ１−６アルキル基、より好ましくはＣ４−５アルキル基であり、さらに好ましくはｔ−ブチル基またはｔ−ペンチル基であり、特に好ましくはｔ−ペンチル基である。Ｒ８〜Ｒ１０のＣ６−１８アリール基は、好ましくはフェニル基である。
【００４５】
Ｒ８〜Ｒ１０は、それぞれ独立に、好ましくは式（３）：
【００４６】
【化６】
2017031257.tif 000007
【００４７】
［式（３）中、
Ｒ１１〜Ｒ１３は、それぞれ独立に、水素原子またはＣ１−６アルキル基を表す。但し、Ｒ１１〜Ｒ１３の少なくとも一つは、水素原子ではない。
＊は、酸素原子側に結合していることを表す。］
で示される基である。
【００４８】
Ｒ１１〜Ｒ１３の少なくとも一つが水素原子ではないことを条件として、Ｒ１１〜Ｒ１３は、好ましくはＣ４−５アルキル基であり、より好ましくはｔ−ブチル基またはｔ−ペンチル基であり、さらに好ましくはｔ−ペンチル基である。
【００４９】
混合物は、好ましくは、式（２ａ）〜式（２ｄ）：
【００５０】
【化７】
2017031257.tif 000008
【００５１】
［式（２ａ）〜式（２ｄ）中、Ｒ１４〜Ｒ３１は、それぞれ独立に、ｔ−ブチル基またはｔ−ペンチル基を表す。］
のいずれかで示される化合物からなる群から選ばれる少なくとも２種を含む。
【００５２】
ここで、混合物が、式（２ａ）〜式（２ｄ）のいずれかで示される化合物（即ち、化合物（２ａ）〜化合物（２ｄ））からなる群から選ばれる少なくとも２種を含むとは、混合物が、以下の化合物を含むことを意味する：
（１）化合物（２ａ）および化合物（２ｂ）；
（２）化合物（２ａ）および化合物（２ｃ）；
（３）化合物（２ａ）および化合物（２ｄ）；
（４）化合物（２ｂ）および化合物（２ｃ）；
（５）化合物（２ｂ）および化合物（２ｄ）；
（６）化合物（２ｃ）および化合物（２ｄ）；
（７）化合物（２ａ）、化合物（２ｂ）および化合物（２ｃ）；
（８）化合物（２ａ）、化合物（２ｂ）および化合物（２ｄ）；
（９）化合物（２ａ）、化合物（２ｃ）および化合物（２ｄ）；
（１０）化合物（２ｂ）、化合物（２ｃ）および化合物（２ｄ）；または
（１１）化合物（２ａ）、化合物（２ｂ）、化合物（２ｃ）および化合物（２ｄ）。
なお、化合物（２ａ）〜化合物（２ｄ）それぞれは、一つのみであってもよく、二つ以上であってもよい。例えば、混合物は、化合物（２ａ）として、トリス（４−ｔ−ブチルフェニル）ホスファイトのみを含んでいてもよく、トリス（４−ｔ−ブチルフェニル）ホスファイトおよびトリス（４−ｔ−ペンチルフェニル）ホスファイトの二つを含んでいてもよい。
【００５３】
化合物（２ａ）〜化合物（２ｄ）は、同じ置換基を有すること（即ち、ｔ−ブチル基またはｔ−ペンチル基のいずれかのみを有すること）が好ましい。式（２ａ）〜式（２ｄ）中のＲ１４〜Ｒ３１は、より好ましくはｔ−ペンチル基である。
【００５４】
下記実施例に記載する条件での液体クロマトグラフィー分析において、混合物中の化合物（２ａ）の割合は、好ましくは１５〜７０面積％、より好ましくは２０〜６５面積％であり、化合物（２ｂ）の割合は、好ましくは１０〜６０面積％、より好ましくは２０〜５０面積％であり、化合物（２ｃ）の割合は、好ましくは０〜３０面積％、より好ましくは２〜２０面積％であり、化合物（２ｄ）の割合は、好ましくは０〜５面積％、より好ましくは０〜１面積％である。
【００５５】
混合物は、好ましくは、トリス（４−ｔ−ペンチルフェニル）ホスファイト（即ち、Ｒ１４〜Ｒ１６がｔ−ペンチル基である化合物（２ａ））、ビス（４−ｔ−ペンチルフェニル）−２，４−ジ−ｔ−ペンチルフェニルホスファイト（即ち、Ｒ１７〜Ｒ２０がｔ−ペンチル基である化合物（２ｂ））、ビス（２，４−ジ−ｔ−ペンチルフェニル）−４−ｔ−ペンチルフェニルホスファイト（即ち、Ｒ２１〜Ｒ２５がｔ−ペンチル基である化合物（２ｃ））、およびトリス（２，４−ジ−ｔ−ペンチルフェニル）ホスファイト（即ち、Ｒ２６〜Ｒ３１がｔ−ペンチル基である化合物（２ｄ））からなる群から選ばれる少なくとも二つ、またはトリス（４−ｔ−ブチルフェニル）ホスファイト（即ち、Ｒ１４〜Ｒ１６がｔ−ブチル基である化合物（２ａ））、ビス（４−ｔ−ブチルフェニル）−２，４−ジ−ｔ−ブチルフェニルホスファイト（即ち、Ｒ１７〜Ｒ２０がｔ−ブチル基である化合物（２ｂ））、ビス（２，４−ジ−ｔ−ブチルフェニル）−４−ｔ−ブチルフェニルホスファイト（即ち、Ｒ２１〜Ｒ２５がｔ−ブチル基である化合物（２ｃ））、トリス（２，４−ジ−ｔ−ブチルフェニル）ホスファイト（即ち、Ｒ２６〜Ｒ３１がｔ−ブチル基である化合物（２ｄ））からなる群から選ばれる少なくとも二つを含む。
【００５６】
混合物は、より好ましくは、トリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトからなる群から選ばれる少なくとも二つを含む。
【００５７】
混合物は、さらに好ましくは、トリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む。この混合物は、Ａｄｄｉｖａｎｔ社から「Ｗｅｓｔｏｎ  ７０５」として市販されている。
【００５８】
下記実施例に記載する条件での液体クロマトグラフィー分析において、混合物中のトリス（４−ｔ−ペンチルフェニル）ホスファイトの割合は、好ましくは１５〜７０面積％、より好ましくは２０〜６５面積％であり、ビス（４−ｔ−ペンチルフェニル）−２，４−ジ−ｔ−ペンチルフェニルホスファイトの割合は、好ましくは１０〜６０面積％、より好ましくは２０〜５０面積％であり、ビス（２，４−ジ−ｔ−ペンチルフェニル）−４−ｔ−ペンチルフェニルホスファイトの割合は、好ましくは０〜３０面積％、より好ましくは２〜２０面積％である。
【００５９】
化合物（２）の少なくとも２種を含む混合物は、市販品（例えば、Ａｄｄｉｖａｎｔ社製「Ｗｅｓｔｏｎ  ７０５」）を使用するか、または公知の方法（例えば国際公開第２００７／１４９１４３号に記載の方法）に準じて製造することができる。
【００６０】
＜添加剤＞
本発明の亜リン酸エステル組成物は、本発明の効果（透明性の低下抑制および安定性の向上）を阻害しない範囲で、上述の化合物（１）、および化合物（２）の少なくとも２種を含む混合物以外の添加剤（以下「他の添加剤」と略称することがある）を含有していてもよい。他の添加剤は、１種のみを使用してもよく、２種以上を併用してもよい。以下、他の添加剤について、順に説明する。
【００６１】
他の添加剤としては、例えば、アミン類、酸結合金属塩、フェノール系酸化防止剤、イオウ系酸化防止剤、リン系酸化防止剤、紫外線吸収剤、光安定剤、金属不活性化剤、過酸化物スカベンジャー、ポリアミド安定剤、ヒドロキシアミン、中和剤、滑剤、造核剤、充填剤、可塑剤、難燃剤、帯電防止剤、アンチブロッキング剤、界面活性剤、加工助剤、発泡剤、乳化剤、光沢剤、着色改良剤（例えば、９，１０−ジヒドロ−９−オキサ−１０−ホスホフェナンスレン−１０−オキシド）、米国特許４，３２５，８５３号、４，３３８，２４４号、５，１７５，３１２号、５，２１６，０５３号、５，２５２，６４３号、４，３１６，６１１号明細書、ＤＥ−Ａ−４，３１６，６２２、４，３１６，８７６号明細書、ＥＰ−Ａ−５８９，８３９、５９１，１０２号明細書等に記載のベンゾフラン類、インドリン類が挙げられる。これらはいずれも、１種のみを使用してもよく、２種以上を併用してもよい。
【００６２】
本発明の亜リン酸エステル組成物にアミン類および／または酸結合金属塩を含有させることにより、化合物（１）の耐加水分解性を向上させることができる。
【００６３】
アミン類としては、例えば、次のようなものが挙げられる：
トリエタノールアミン、トリプロパノールアミン、トリイソプロパノールアミンなどのトリアルカノールアミン、ジエタノールアミン、ジプロパノールアミン、ジイソプロパノールアミン、テトラエタノールエチレンジアミン、テトライソプロパノールエチレンジアミンなどのジアルカノールアミン、ジブチルエタノールアミン、ジブチルイソプロパノールアミンなどのモノアルカノールアミン、１，３，５−トリメチル−２，４，６−トリアジンなどの芳香族アミン、ジブチルアミン、ピペリジン、２，２，６，６−テトラメチルピペリジン、４−ヒドロキシ−２，２，６，６−テトラメチルピペリジンなどのアルキルアミン、ヘキサメチレンテトラミン、トリエチレンジアミン、トリエチレンテトラミン、テトラエチレンペンタミンなどのポリアルキレンポリアミン、後述のヒンダードアミン系光安定剤。
【００６４】
アミン類として、特開昭６１−６３６８６号公報に記載の長鎖脂肪族アミン、特開平６−３２９８３０号公報に記載の立体障害アミノ基を含む化合物、特開平７−９０２７０号公報に記載のヒンダードピペリジニル系光安定剤、特開平７−２７８１６４号公報に記載の有機アミン等を使用することができる。
【００６５】
アミン類を使用する場合、その量は、化合物（１）１００重量部に対して、好ましくは０．０１〜２５重量部程度である。
【００６６】
酸結合金属塩としては、例えば、ハイドロタルサイト類が挙げられる。ハイドロタルサイト類としては、例えば、次式：
Ｍ２＋１−ｘ・Ｍ３＋ｘ・（ＯＨ−）２・（Ａｎ−）ｘ／ｎ・ｐＨ２Ｏ
（式中、Ｍ２＋は、Ｍｇ、Ｃａ、Ｓｒ、Ｂａ、Ｚｎ、Ｐｂ、Ｓｎおよび／またはＮｉを表し、Ｍ３＋は、Ａｌ、ＢまたはＢｉを表し、ｎは、１〜４の値を表し、ｘは０〜０．５の値を表し、ｐは０〜２の値を表す。Ａｎ−は、価数ｎのアニオンを表す。）
で示されるものが挙げられる。
【００６７】
Ａｎ−としては、例えば、ＯＨ−、Ｃｌ−、Ｂｒ−、Ｉ−、ＣｌＯ４−、ＨＣＯ３−、Ｃ６Ｈ５ＣＯＯ−、ＣＯ３２−、ＳＯ２−、−ＯＯＣＣＯＯ−、（ＣＨＯＨＣＯＯ）２２−、Ｃ２Ｈ４（ＣＯＯ）２２−、（ＣＨ２ＣＯＯ）２２−、ＣＨ３ＣＨＯＨＣＯＯ−、ＳｉＯ３２−、ＳｉＯ４４−、Ｆｅ（ＣＮ）６４−、ＢＯ３−、ＰＯ３３−、ＨＰＯ４２−が挙げられる。
【００６８】
ハイドロタルサイト類の中で、次式：
Ｍｇ１−ｘＡｌｘ（ＯＨ）２（ＣＯ３）ｘ／２・ｐＨ２Ｏ
（式中、ｘおよびｐは、前記と同義である。）
で示されるものが好ましい。
【００６９】
ハイドロタルサイト類は、天然物であっても、合成品であってもよく、またその結晶構造、結晶粒子径などを問わず使用することができる。
【００７０】
さらに、特開平６−３２９８３０号公報に記載の超微細酸化亜鉛、特開平７−２７８１６４号公報に記載の無機化合物等も、酸結合金属塩として使用することができる。
【００７１】
酸結合金属塩を使用する場合、その量は、化合物（１）１００重量部に対して、好ましくは０．０１〜２５重量部程度である。
【００７２】
フェノール系酸化防止剤としては、例えば、次のようなものが挙げられる：
（１）アルキル化モノフェノール
２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクダデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−（１’−メチルウンデシル−１’−イル）フェノール、２，４−ジメチル−６−（１’−メチルヘプタデシル−１’−イル）フェノール、２，４−ジメチル−６−（１’−メチルトリデシル−１’−イル）フェノールおよびそれらの混合物。
【００７３】
（２）アルキルチオメチルフェノール
２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノールおよびそれらの混合物。
【００７４】
（３）ヒドロキノンおよびアルキル化ヒドロキノン
２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニル  ステアレート、ビス（３，５−ジ−ｔ−ブチル−４−ヒドロキシフェニル）アジペートおよびそれらの混合物。
【００７５】
（４）トコフェロール
α−トコフェロール、β−トコフェロール、γ−トコフェロール、δ−トコフェロールおよびそれらの混合物。
【００７６】
（５）ヒドロキシル化チオジフェニルエーテル
２，２’−チオビス（６−ｔ−ブチルフェノール）、２，２’−チオビス（４−メチル−６−ｔ−ブチルフェノール）、２，２’−チオビス（４−オクチルフェノール）、４，４’−チオビス（３−メチル−６−ｔ−ブチルフェノール）、４，４’−チオビス（２−メチル−６−ｔ−ブチルフェノール）、４，４’−チオビス（３，６−ジ−ｔ−アミルフェノール）、４，４’−（２，６−ジメチル−４−ヒドロキシフェニル）ジスルフィド。
【００７７】
（６）アルキリデンビスフェノールおよびその誘導体
２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール）］、２，２’−メチレンビス（４−メチル−６−シクロヘキシルフェノール）、２，２’−メチレンビス（４−メチル−６−ノニルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール  ビス［３，３−ビス−３’−ｔ−ブチル−４’−ヒドロキシフェニル）ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン、２−ｔ−ブチル−６−（３’−ｔ−ブチル−５’−メチル−２’−ヒドロキシベンジル）−４−メチルフェニル  アクリレート、２，４−ジ−ｔ−ペンチル−６−［１−（２−ヒドロキシ−３，５−ジ−ｔ−ペンチルフェニル）エチル］フェニル  アクリレートおよびそれらの混合物。
【００７８】
（７）Ｏ−、Ｎ−およびＳ−ベンジル誘導体
３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテートおよびそれらの混合物。
【００７９】
（８）ヒドロキシベンジル化マロネート誘導体
ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネートおよびそれらの混合物。
【００８０】
（９）芳香族ヒドロキシベンジル誘導体
１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノールおよびそれらの混合物。
【００８１】
（１０）トリアジン誘導体
２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレート、トリス［２−（３’，５’−ジ−ｔ−ブチル−４’−ヒドロキシシンナモイルオキシ）エチル］イソシアヌレートおよびそれらの混合物。
【００８２】
（１１）ベンジルホスホネート誘導体
ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸モノエステルのカルシウム塩およびそれらの混合物。
【００８３】
（１２）アシルアミノフェノール誘導体
４−ヒドロキシラウリル酸アニリド、４−ヒドロキシステアリン酸アニリド、オクチル−Ｎ−（３，５−ジ−ｔ−ブチル−４−ヒドロキシフェニル）カルバネートおよびそれらの混合物。
【００８４】
（１３）β−（３，５−ジ−ｔ−ブチル−４−ヒドロキシフェニル）プロピオン酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【００８５】
（１４）β−（５−ｔ−ブチル−４−ヒドロキシ−３−メチルフェニル）プロピオン酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【００８６】
（１５）β−（３，５−ジシクロヘキシル−４−ヒドロキシフェニル）プロピオン酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【００８７】
（１６）３，５−ジ−ｔ−ブチル−４−ヒドロキシフェニル酢酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【００８８】
（１７）β−（３，５−ジ−ｔ−ブチル−４−ヒドロキシフェニル）プロピオン酸のアミド
Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン、Ｎ，Ｎ’−ビス［３−（３’，５’−ジ−ｔ−ブチル−４’−ヒドロキシフェニル）プロピオニル］トリメチレンジアミンおよびそれらの混合物。
【００８９】
イオウ系酸化防止剤としては、例えば、次のようなものが挙げられる：
ジラウリル  ３，３’−チオジプロピオネート、トリデシル  ３，３’−チオジプロピオネート、ジミリスチル  ３，３’−チオジプロピオネート、ジステアリル  ３，３’−チオジプロピオネート、ラウリル  ステアリル  ３，３’−チオジプロピオネート、ネオペンタンテトライルテトラキス（３−ラウリルチオプロピオネート）。
【００９０】
リン系酸化防止剤としては、例えば、次のようなものが挙げられる：
トリフェニルホスファイト、トリラウリルホスファイト、トリオクタデシルホスファイト、ジステアリル  ペンタエリスリトール  ジホスファイト、ジイソデシル  ペンタエリスリトール  ジホスファイト、ビス（２，４−ジ−ｔ−ブチルフェニル）ペンタエリスリトール  ジホスファイト、ビス（２，４−ジ−ｔ−ブチル−６−メチルフェニル）ペンタエリスリトール  ジホスファイト、ビス（２，６−ジ−ｔ−ブチル−４−メチルフェニル）ペンタエリスリトール  ジホスファイト、ビス（２，４，６−トリ−ｔ−ブチルフェニル）ペンタエリスリトール  ジホスファイト、トリステアリルソルビトールトリホスファイト、テトラキス（２，４−ジ−ｔ−ブチルフェニル）−４，４’−ジフェニレンジホスホナイト、２，２’−メチレンビス（４，６−ジ−ｔ−ブチルフェニル）２−エチルヘキシル  ホスファイト、２，２’−エチリデンビス（４，６−ジ−ｔ−ブチルフェニル）フルオロ  ホスファイト、ビス（２，４−ジ−ｔ−ブチル−６−メチルフェニル）エチル  ホスファイト、ビス（２，４−ジ−ｔ−ブチル−６−メチルフェニル）メチル  ホスファイト、２−（２，４，６−トリ−ｔ−ブチルフェニル）−５−エチル−５−ブチル−１，３，２−オキサホスホリナン、２，２’，２’’−ニトリロ［トリエチル−トリス（３，３’，５，５’−テトラ−ｔ−ブチル−１，１’−ビフェニル−２，２’−ジイル）ホスファイトおよびそれらの混合物。
【００９１】
紫外線吸収剤としては、例えば、次のようなものが挙げられる：
（１）サリシレート誘導体
フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、ビス（４−ｔ−ブチルベンゾイル）レゾルシノール、ベンゾイルレゾルシノール、ヘキサデシル  ３’，５’−ジ−ｔ−ブチル−４’−ヒドロキシベンゾエート、オクタデシル  ３’，５’−ジ−ｔ−ブチル−４’−ヒドロキシベンゾエート、２−メチル−４，６−ジ−ｔ−ブチルフェニル  ３’，５’−ジ−ｔ−ブチル−４’−ヒドロキシベンゾエートおよびそれらの混合物。
【００９２】
（２）２−ヒドロキシベンゾフェノン誘導体
２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノンおよびそれらの混合物。
【００９３】
（３）２−（２’−ヒドロキシフェニル）ベンゾトリアゾール
２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールおよび２−［３’−ｔ−ブチル−２’−ヒドロキシ−５’−（２−イソオクチルオキシカルボニルエチル）フェニル］ベンゾトリアゾールの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］、ポリ（３〜１１）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル  ３−［３−（２Ｈ−ベンゾトリアゾール−２−イル）−５−ｔ−ブチル−４−ヒドロキシフェニル］プロピオネートとの縮合物、２−エチルヘキシル  ３−［３−ｔ−ブチル−５−（５−クロロ−２Ｈ−ベンゾトリアゾール−２−イル）−４−ヒドロキシフェニル］プロピオネート、オクチル  ３−［３−ｔ−ブチル−５−（５−クロロ−２Ｈ−ベンゾトリアゾール−２−イル）−４−ヒドロキシフェニル］プロピオネート、メチル  ３−［３−ｔ−ブチル−５−（５−クロロ−２Ｈ−ベンゾトリアゾール−２−イル）−４−ヒドロキシフェニル］プロピオネート、３−［３−ｔ−ブチル−５−（５−クロロ−２Ｈ−ベンゾトリアゾール−２−イル）−４−ヒドロキシフェニル］プロピオン酸およびそれらの混合物。
【００９４】
光安定剤としては、例えば、次のようなものが挙げられる：
（１）ヒンダードアミン系光安定剤
ビス（２，２，６，６−テトラメチル−４−ピペリジル）セバケート、ビス（（２，２，６，６−テトラメチル−４−ピペリジル）スクシネート、ビス（１，２，２，６，６−ペンタメチル−４−ピペリジル）セバケート、ビス（Ｎ−オクトキシ−２，２，６，６−テトラメチル−４−ピペリジル）セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）２，２−ビス（３，５−ジ−ｔ−ブチル−４−ヒドロキシベンジル）−２−ブチルマロネート、ビス（１，２，２，６，６−ペンタメチル−４−ピペリジル  デカンジオエート、  ２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート、１，２，３，４−ブタンテトラカルボン酸と１，２，２，６，６−ペンタメチル−４−ピペリジノールおよび１−トリデカノールとの混合エステル化物、１，２，３，４−ブタンテトラボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３、９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、ジメチル  サクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ）］、Ｎ���Ｎ’−ビス（２，２，６，６−テトラメチル−４−ピペリジル）ヘキサメチレンジアミンと１，２−ジブロモエタンとの重縮合物、Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０  ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、  Ｎ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミンおよびそれらの混合物。
【００９５】
（２）アクリレート系光安定剤
エチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチルα−シアノ−β−メチル−ｐ−メトキシシンナメート、メチル  α−カルボメトキシ−ｐ−メトキシシンナメートおよびＮ−（β−カルボメトキシ−β−シアノビニル）−２−メチルインドリンおよびそれらの混合物。
【００９６】
（３）ニッケル系光安定剤
２，２’−チオビス−［４−（１，１，３，３−テトラメチルブチル）フェノール］のニッケル錯体、ニッケルジブチルジチオカルバメート、モノアルキルエステルのニッケル塩、ケトキシムのニッケル錯体およびそれらの混合物。
【００９７】
（４）オキサミド系光安定剤
４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリドおよびそれらの混合物。
【００９８】
（５）２−（２−ヒドロキシフェニル）−１，３，５−トリアジン系光安定剤
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル］−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジンおよびそれらの混合物。
【００９９】
金属不活性化剤としては、例えば、次のようなものが挙げられる：
Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ビス（サリチロイル）オキサリルジヒドラジド、Ｎ，Ｎ’−ビス（サリチロイル）チオプロピオニルジヒドラジドおよびそれらの混合物。
【０１００】
過酸化物スカベンジャーとしては、例えば、次のようなものが挙げられる：
β−チオジプロピオン酸のエステル、メルカプトベンゾイミダゾール、２−メルカプトベンゾイミダゾールの亜鉛塩、ジブチルジチオカルバミン酸の亜鉛塩、ジオクタデシルジスルフィド、ペンタエリスリトール  テトラキス（β−ドデシルメルカプト）プロピオネートおよびそれらの混合物。
【０１０１】
ポリアミド安定剤としては、例えば、ヨウ化物またはリン化合物の銅または２価のマンガン塩およびそれらの混合物が挙げられる。
【０１０２】
ヒドロキシアミンとしては、例えば、次のようなものが挙げられる：
Ｎ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシアミン、Ｎ，Ｎ−ジヘキサデシルヒドロキシアミン、Ｎ，Ｎ−ジオクタデシルヒドロキシアミン、Ｎ−ヘキサデシル−Ｎ−オクタデシルヒドロキシアミン、Ｎ−ヘプタデシル−Ｎ−オクタデシルヒドロキシアミンおよびそれらの混合物。
【０１０３】
中和剤としては、例えば、次のようなものが挙げられる：
ステアリン酸カルシウム、ステアリン酸亜鉛、ステアリン酸マグネシウム、ハイドロタルサイト（塩基性マグネシウム・アルミニウム・ヒドロキシ・カーボネート・ハイドレート）、メラミン、アミン、ポリアミド、ポリウレタンおよびそれらの混合物。
【０１０４】
滑剤としては、例えば、次のようなものが挙げられる：
パラフィン、ワックスなどの脂肪族炭化水素、Ｃ８−２２高級脂肪族酸、Ｃ８−２２高級脂肪族酸金属（Ａｌ、Ｃａ、Ｍｇ、Ｚｎ）塩、Ｃ８−２２脂肪族アルコール、ポリグリコール、Ｃ４−２２高級脂肪酸とＣ４−１８脂肪族１価アルコールとのエステル、Ｃ８−２２高級脂肪族アマイド、シリコーン油、ロジン誘導体。
【０１０５】
造核剤としては、例えば、次のようなものが挙げられる：
ナトリウム  ２，２’−メチレンビス（４，６−ジ−ｔ−ブチルフェニル）ホスフェート、［リン酸−２，２’−メチレンビス（４，６−ジ−ｔ−ブチルフェニル）］ジヒドロオキシアルミニウム、ビス［リン酸−２，２’−メチレンビス（４，６−ジ−ｔ−ブチルフェニル）］ヒドロオキシアルミニウム、トリス［リン酸−２，２’−メチレンビス（４，６−ジ−ｔ−ブチルフェニル）］アルミニウム、ナトリウム  ビス（４−ｔ−ブチルフェニル）ホスフェート、安息香酸ナトリウムなどの安息香酸金属塩、ｐ−ｔ−ブチル安息香酸アルミニウム、１，３：２，４−ビス（Ｏ−ベンジリデン）ソルビトール、１，３：２，４−ビス（Ｏ−メチルベンジリデン）ソルビトール、１，３：２，４−ビス（Ｏ−エチルベンジリデン）ソルビトール、１，３−Ｏ−３，４−ジメチルベンジリデン−２，４−Ｏ−ベンジリデンソルビトール、１，３−Ｏ−ベンジリデン−２，４−Ｏ−３，４−ジメチルベンジリデンソルビトール、１，３：２，４−ビス（Ｏ−３，４−ジメチルベンジリデン）ソルビトール、１，３−Ｏ−ｐ−クロロベンジリデン−２，４−Ｏ−３，４−ジメチルベンジリデンソルビトール、１，３−Ｏ−３，４−ジメチルベンジリデン−２，４−Ｏ−ｐ−クロロベンジリデンソルビトール、１，３：２，４−ビス（Ｏ−ｐ−クロロベンジリデン）ソルビトールおよびそれらの混合物。
【０１０６】
充填剤としては、例えば、次のようなものが挙げられる：
炭酸カルシウム、珪酸塩、ガラス繊維、アスベスト、タルク、カオリン、マイカ、硫酸バリウム、カーボンブラック、カーボンファイバー、ゼオライトおよびそれらの混合物。
【０１０７】
上述の他の添加剤の中でも、フェノール系酸化防止剤、リン系酸化防止剤、紫外線吸収剤、ヒンダードアミン系光安定剤、過酸化物スカベンジャーおよび中和剤が好ましい。
【０１０８】
特に好ましいフェノール系酸化防止剤としては、以下のものが挙げられ、これらは１種のみを使用してもよく、２種以上を併用してもよい。
２，６−ジ−ｔ−ブチル−４−メチルフェノール、２，４，６−トリ−ｔ−ブチルフェノール、２，４−ジオクチルチオメチル−６−メチルフェノール、２，２’−チオビス（６−ｔ−ブチルフェノール）、４，４’−チオビス（３−メチル−６−ｔ−ブチルフェノール）、２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール）］、２，２’−メチレンビス（４−メチル−６−シクロヘキシルフェノール）、２，２’−メチレンビス（４，６−ジ−ｔ−ブチルフェノール）、２，２’−エチリデンビス（４，６−ジ−ｔ−ブチルフェノール）、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、１，１，３−トリス（５−ｔ−ブチル−４−ヒドロキシ−２−メチルフェニル）ブタン、エチレングリコール  ビス［３，３−ビス−３’−ｔ−ブチル−４’−ヒドロキシフェニル）ブチレート］、２−ｔ−ブチル−６−（３’−ｔ−ブチル−５’−メチル−２’−ヒドロキシベンジル）−４−メチルフェニル  アクリレート、２，４−ジ−ｔ−ペンチル−６−［１−（２−ヒドロキシ−３，５−ジ−ｔ−ペンチルフェニル）エチル］フェニル  アクリレート、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、ビス（３，５−ジ−ｔ−ブチル−４−ヒドロキシベンジル）イソシアヌレート、トリス［２−（３’，５’−ジ−ｔ−ブチル−４’−ヒドロキシシンナモイルオキシ）エチル］イソシアヌレート、ジエチル−３，５−ジ−ｔ−ブチル−４−ヒドロキシベンジルホスホネート、ジ−ｎ−オクタデシル−３，５−ジ−ｔ−ブチル−４−ヒドロキシベンジルホスホネート、３，５−ジ−ｔ−ブチル−４−ヒドロキシベンジルホスホン酸モノエステルのカルシウム塩、ｎ−オクタデシル  ３−（３，５−ジ−ｔ−ブチル−４−ヒドロキシフェニル）プロピオネ−ト、ネオペンタンテトライルテトラキス（３，５−ジ−ｔ−ブチル−４−ヒドロキシシンナメート）、チオジエチレンビス（３，５−ジ−ｔ−ブチル−４−ヒドロキシシンナメート）、１，３，５−トリメチル−２，４，６−トリス（３，５−ジ−ｔ−ブチル−４−ヒドロキシベンジル）ベンゼン、３，６−ジオキサオクタメチレンビス（３，５−ジ−ｔ−ブチル−４−ヒドロキシシンナメート）、ヘキサメチレンビス（３，５−ジ−ｔ−ブチル−４−ヒドロキシシンナメート）、トリエチレングリコール  ビス（５−ｔ−チル−４−ヒドロキシ−３−メチルシンナメート）、３，９−ビス［２−（３−（３−ｔ−ブチル−４−ヒドロキシ−５−メチルフェニル）プロピオニルオキシ）−１，１−ジメチルエチル］−２，４，８，１０−テトラオキサスピロ［５・５］ウンデカン、Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン。
【０１０９】
特に好ましいリン系酸化防止剤としては、以下のものが挙げられ、これらは１種のみを使用してもよく、２種以上を併用してもよい。
ジステアリル  ペンタエリスリトール  ジホスファイト、ビス（２，４−ジ−ｔ−ブチルフェニル）ペンタエリスリトール  ジホスファイト、ビス（２，４−ジ−ｔ−ブチル−６−メチルフェニル）ペンタエリスリトール  ジホスファイト、ビス（２，６−ジ−ｔ−ブチル−４−メチルフェニル）ペンタエリスリトール  ジホスファイト、テトラキス（２，４−ジ−ｔ−ブチルフェニル）−４，４’−ジフェニレンジホスホナイト、２，２’−メチレンビス（４，６−ジ−ｔ−ブチルフェニル）２−エチルヘキシル  ホスファイト、２，２’−エチリデンビス（４，６−ジ−ｔ−ブチルフェニル）フルオロ  ホスファイト、ビス（２，４−ジ−ｔ−ブチル−６−メチルフェニル）エチル  ホスファイト、２−（２，４，６−トリ−ｔ−ブチルフェニル）−５−エチル−５−ブチル−１，３，２−オキサホスホリナン、２，２’，２’’−ニトリロ［トリエチル−トリス（３，３’，５，５’−テトラ−ｔ−ブチル−１，１’−ビフェニル−２，２’−ジイル）ホスファイト。
【０１１０】
特に好ましい紫外線吸収剤としては、以下のものが挙げられ、これらは１種のみを使用してもよく、２種以上を併用してもよい。
フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノン、２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール。
【０１１１】
特に好ましい光安定剤としては、以下のものが挙げられ、これらは１種のみを使用してもよく、２種以上を併用してもよい。
ビス（２，２，６，６−テトラメチル−４−ピペリジル）セバケート、ビス（１，２，２，６，６−ペンタメチル−４−ピペリジル）セバケート、ビス（Ｎ−オクトキシ−２，２，６，６−テトラメチル−４−ピペリジル）セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）２，２−ビス（３，５−ジ−ｔ−ブチル−４−ヒドロキシベンジル）−２−ブチルマロネート、ビス（２，２，６，６−テトラメチル−４−ピペリジル）スクシネート、２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，６，６−ペンタメチル−４−ピペリジル）１，２，３，４−ブタンテトラカルボキシレート、１，２，３，４−ブタンテトラカルボン酸と１，２，２，６，６−ペンタメチル−４−ピペリジノールおよび１−トリデカノールとの混合エステル化物、１，２，３，４−ブタンテトラカルボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３，９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、ジメチル  サクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］。
【０１１２】
＜亜リン酸エステル組成物＞
本発明の亜リン酸エステル組成物は、化合物（１）、化合物（２）の少なくとも２種を含む混合物、および必要に応じて他の添加剤を含有する。本発明の亜リン酸エステル組成物は、まず化合物（２）の少なくとも２種を含む混合物を調製し、次いで得られた混合物を、化合物（１）および必要に応じて他の添加剤と混合して製造してもよい。また、予め混合物を調製せず、化合物（１）、化合物（２）の少なくとも２種、必要に応じて他の添加剤を混合して、本発明の亜リン酸エステル組成物を製造してもよい。
【０１１３】
化合物（１）と化合物（２）の少なくとも２種を含む混合物との合計中の化合物（１）の割合は、本発明の亜リン酸エステル組成物を含有する有機材料組成物の透明性等の観点からは、好ましくは５〜９５重量％、より好ましくは７〜８０重量％、さらに好ましくは８〜２５重量％または５０〜８０重量％である。化合物（１）は、室温および大気圧下で基本的に固体である。この点、化合物（２）の少なくとも２種を含む混合物が液状混合物であり、且つ前記割合が少ないと、化合物（１）と液状混合物とを混合し、得られた混合物を５０℃程度の温度で加熱することによって、本発明の亜リン酸エステル組成物を液状で製造することができる。そのため、本発明の亜リン酸エステル組成物を液状化し、その取り扱い性を向上させるという観点と前記透明性の観点からは、前記割合は、好ましくは５〜４０重量％、より好ましくは７〜３０重量％、さらに好ましくは１０〜２５重量％である。
【０１１４】
＜有機材料用の安定剤、有機材料の安定化方法および安定化された有機材料組成物＞
本発明の亜リン酸エステル組成物は、有機材料の熱劣化および酸化劣化を抑制し、有機材料組成物の安定性（特に加工安定性）を向上させることができる。従って、本発明は、（１）本発明の亜リン酸エステル組成物を含有する有機材料用の安定剤、（２）有機材料に、本発明の亜リン酸エステル組成物を含有させることを特徴とする有機材料の安定化方法、並びに（３）有機材料、および本発明の亜リン酸エステル組成物を含有する安定化された有機材料組成物も提供する。
【０１１５】
安定化された有機材料組成物は、まず本発明の亜リン酸エステル組成物を調製し、次いで得られた本発明の亜リン酸エステル組成物を、有機材料と混合して製造してもよい。また、予め本発明の亜リン酸エステル組成物を調製せず、化合物（１）、化合物（２）の少なくとも２種、必要に応じて他の添加剤および有機材料を混合して、安定化された有機材料組成物を製造してもよい。即ち、予め本発明の亜リン酸エステル組成物を調製せず、安定化された有機材料組成物中で該亜リン酸エステル組成物を調製してもよい。
【０１１６】
有機材料は、１種のみを使用してもよく、２種以上を併用してもよい。有機材料としては、例えば、以下のものが挙げられる。但し、本発明は、以下の有機材料に限定されない。
【０１１７】
（１）ポリエチレン、例えば、高密度ポリエチレン（ＨＤ−ＰＥ）、低密度ポリエチレン（ＬＤ−ＰＥ）、直鎖状低密度ポリエチレン（ＬＬＤＰＥ）
（２）ポリプロピレン
（３）メチルペンテンポリマー
（４）ＥＥＡ（エチレン／アクリル酸エチル共重合）樹脂
（５）エチレン／酢酸ビニル共重合樹脂
（６）ポリスチレン類、例えば、ポリスチレン、ポリ（ｐ−メチルスチレン）、ポリ（α−メチルスチレン）
（７）ＡＳ（アクリロニトリル／スチレン共重合）樹脂
（８）ＡＢＳ（アクリロニトリル／ブタジエン／スチレン共重合）樹脂
（９）ＡＡＳ（特殊アクリルゴム／アクリロニトリル／スチレン共重合）樹脂
（１０）ＡＣＳ（アクリロニトリル／塩素化ポリエチレン／スチレン共重合）樹脂
（１１）塩素化ポリエチレン、ポリクロロプレン、塩素化ゴム
（１２）ポリ塩化ビニル、ポリ塩化ビニリデン
（１３）メタクリル樹脂
（１４）エチレン／ビニルアルコール共重合樹脂
（１５）フッ素樹脂
（１６）ポリアセタール
（１７）グラフト化ポリフェニレンエーテル樹脂およびポリフェニレンサルファイド樹脂
（１８）ポリウレタン
（１９）ポリアミド
（２０）ポリエステル、例えば、ポリエチレンテレフタレート、ポリブチレンテレフタレート
（２１）ポリカーボネート
（２２）ポリアクリレート
（２３）ポリスルホン、ポリエーテルエーテルケトン、ポリエーテルスルホン
（２４）芳香族ポリエステル樹脂
などの熱可塑性樹脂
【０１１８】
（２５）エポキシ樹脂
（２６）ジアリルフタレートプリポリマー
（２７）シリコーン樹脂
（２８）不飽和ポリエステル樹脂
（２９）アクリル変性ベンゾグアナミン樹脂
（３０）ベンゾグアナミン／メラミン樹脂
（３１）ユリア樹脂
などの熱硬化性樹脂
【０１１９】
（３２）ポリブタジエン
（３３）１，２−ポリブタジエン
（３４）ポリイソプレン
（３５）スチレン／ブタジエン共重合体
（３６）ブタジエン／アクリロニトリル共重合体
（３７）エチレン／プロピレン共重合体
（３８）シリコーンゴム
（３９）エピクロルヒドリンゴム
（４０）アクリルゴム
（４１）天然ゴム
【０１２０】
（４２）塩素ゴム系塗料
（４３）ポリエステル樹脂塗料
（４４）ウレタン樹脂塗料
（４５）エポキシ樹脂塗料
（４６）アクリル樹脂塗料
（４７）ビニル樹脂塗料
（４８）アミノアルキド樹脂塗料
（４９）アルキド樹脂塗料
（５０）ニトロセルロース樹脂塗料
（５１）油性塗料
（５２）ワックス
（５３）潤滑油
【０１２１】
熱可塑性樹脂としては、ポリオレフィン（例えば、ポリエチレン、ポリプロピレン）およびエンジニアリング樹脂（例えば、ポリアミド、ポリエステル、ポリカーボネート）が好ましく、ポリエチレンがより好ましく、直鎖状低密度ポリエチレン（ＬＬＤＰＥ）がさらに好ましい。
【０１２２】
ポリエチレンの温度１９０℃および荷重２１．１８Ｎでのメルトフローレート（ＭＦＲ）は、好ましくは０．０１〜４０ｇ／１０分、より好ましくは０．１〜２０ｇ／１０分、さらに好ましくは１．０〜１０ｇ／１０分である。該ＭＦＲが０．０１ｇ／１０分未満であると、加工性が悪化するおそれがあり、５０ｇ／１０分より高いと、耐衝撃性や引張強度が低下するおそれがある。なお、上記ＭＦＲはＪＩＳ  Ｋ６９２２−２に準じて測定することができる。
【０１２３】
ポリオレフィンとしては、例えば、ラジカル重合によって得られたもの、周期表ＩＶｂ、Ｖｂ、ＶＩｂまたはＶＩＩＩ族の金属を含有する触媒を用いる重合により製造されたものが挙げられる。前記触媒としては、例えば、一つ以上の配位子（例えば、πあるいはσ結合によって配位する酸化物、ハロゲン化合物、アルコレート、エステル、アリール）を有する金属錯体が挙げられる。前記金属錯体は、そのまま使用してもよく、塩化マグネシウム、塩化チタン、アルミナ、酸化ケイ素などの担体に担持されていてもよい。触媒としては、チーグラー・ナッタ触媒、ＴＮＺ触媒、メタロセン触媒、フィリップス触媒が好ましい。
【０１２４】
エンジニアリング樹脂であるポリアミドとしては、ポリマー鎖にアミド結合を有し、且つ加熱溶融できるものであればよい。ポリアミドとしては、例えば、ジアミン類とジカルボン酸類との縮合反応、アミノカルボン酸類の縮合反応、ラクタム類の開環重合などのいずれかの方法によって製造されたものでもよい。ポリアミドの代表例としては、ナイロン６６、ナイロン６９、ナイロン６１０、ナイロン６１２、ポリ−ビス（ｐ−アミノシクロヘキシル）メタンドデカミド、ナイロン４６、ナイロン６、ナイロン１２、ナイロン６６／６、ナイロン６／１２が挙げられる。
【０１２５】
エンジニアリング樹脂であるポリエステルとしては、ポリマー鎖にエステル結合を有し、且つ加熱溶融できるものであればよい。ポリエステルとしては、例えば、ジカルボン酸類とジヒドロキシ化合物との重縮合等によって得られるものが挙げられる。ポリエステルは、ホモポリマーまたはコポリマーのいずれでよい。ポリエステルの代表例としては、ポリエチレンテレフタレート、ポリブチレンテレフタレートが挙げられる。
【０１２６】
エンジニアリング樹脂であるポリカーボネートとしては、ポリマー鎖にカーボネート結合を有し、且つ加熱溶融できるものであればよい。ポリカーボネートとしては、例えば、溶媒、酸受容体および分子量調整剤の存在下、芳香族ヒドロキシ化合物またはこれと少量のポリヒドロキシ化合物に、ホスゲン、ジフェニルカーボネートのようなカーボネート前駆体を反応させることにより得られるものが挙げられる。ポリカーボネートは、ホモポリマーまたはコポリマーのいずれでよく、直鎖状または分枝鎖状のいずれでもよい。
【０１２７】
有機材料組成物中の化合物（１）と化合物（２）の少なくとも２種を含む混合物との合計量は、有機材料１００重量部に対し、好ましくは０．０１〜５重量部、より好ましくは０．０３〜３重量部程度、さらに好ましくは０．０５〜１重量である。この合計量が０．０１重量部未満では、有機材料の安定化が必ずしも充分でなく、また５重量部を越えても、それに見合うだけの安定化の向上が得られず、経済的に不利である。
【０１２８】
本発明の亜リン酸エステル組成物またはこれらの各成分（以下「本発明の亜リン酸エステル組成物等」と略称する）と有機材料とを混合する方法に特に限定は無く、公知の方法および装置を用いることができる。
【０１２９】
有機材料が固体ポリマーである場合は、（１）本発明の亜リン酸エステル組成物等を固体ポリマーに直接ドライブレンドしてもよく、（２）まず少量の固体ポリマーおよび本発明の亜リン酸エステル組成物等を混練してマスターバッチを形成し、次いでこのマスターバッチと固体ポリマーとをドライブレンドしてもよい。有機材料が液状ポリマーである場合、重合中あるいは重合後のポリマー溶液に、本発明の亜リン酸エステル組成物等の溶液または分散液を添加してもよい。
【０１３０】
有機材料が潤滑油などの液状である場合は、（１）本発明の亜リン酸エステル組成物等を液状の有機材料に直接添加してもよく、（２）本発明の亜リン酸エステル組成物等を溶媒に溶解または分散させて、溶液または分散液を調製し、得られた溶液または分散液を液状の有機材料に添加してもよい。
【実施例】
【０１３１】
以下、実施例を挙げて本発明をより具体的に説明するが、本発明は以下の実施例によって制限を受けるものではなく、上記・下記の趣旨に適合し得る範囲で適当に変更を加えて実施することも勿論可能であり、それらはいずれも本発明の技術的範囲に包含される。
なお、以下の実施例等に記載の「部」は「重量部」を表す。
【０１３２】
安定剤
以下の実施例および比較例で使用した安定剤は以下の通りである。
住友化学社製「スミライザー  ＧＰ」（６−［３−（３−ｔ−ブチル−４−ヒドロキシ−５−メチルフェニル）プロポキシ］−２，４，８，１０−テトラ−ｔ−ブチルジベンゾ［ｄ，ｆ］［１，３，２］ジオキサホスフェピン）
Ａｄｄｉｖａｎｔ社製「Ｗｅｓｔｏｎ  ７０５」
ＢＡＳＦ社製「イルガホス  １６８」（トリス（２，４−ジ−ｔ−ブチルフェニル）ホスファイト）
Ａｄｄｉｖａｎｔ社製「ＴＮＰＰ」（トリス（ノニルフェニル）ホスファイト）
ＢＡＳＦ社製「イルガノックス  １０７６」（オクタデシル  ３−（３，５−ジ−ｔ−ブチル−４−ヒドロキシフェニル）プロピオネート）
【０１３３】
Ｗｅｓｔｏｎ  ７０５の分析
Ｗｅｓｔｏｎ  ７０５の液体クロマトグラフィー（ＬＣ）分析を実施した。分析条件は以下の通りである。
装置：島津製作所「ＬＣ−２０Ａ」
カラム：ＳＵＭＩＰＡＸＯＤＳＡ−２１２６ｍｍ×１５０ｍｍ（粒子径：５μｍ）
試料調製用の溶媒：クロロホルム：メタノール（体積比＝１：１）
移動相
Ａ液：５ｍＭ酢酸アンモニウムの水溶液
Ｂ液：５ｍＭ酢酸アンモニウムのメタノール溶液
溶離条件
Ｂ液濃度：８０体積％→（１体積％／分）→１００体積％（３０分）
流速：１．０ｍＬ／分
カラム温度：４０℃
検出波長：２８０ｎｍ
【０１３４】
ＬＣ分析において、クロマトグラフィーの保持時間であるリテンションタイム（Ｒ．Ｔ．）＝３１．２分、３８．５分および５０．３分の三つのピークが検出された。最初のピーク（３２．４面積％）は、トリス（４−ｔ−ペンチルフェニル）ホスファイトに対応し、次のピーク（４９．９面積％）は、ビス（４−ｔ−ペンチルフェニル）−２，４−ジ−ｔ−ペンチルフェニルホスファイトに対応し、最後のピーク（１７．７面積％）は、ビス（２，４−ジ−ｔ−ペンチルフェニル）−４−ｔ−ペンチルフェニルホスファイトに対応する。Ｗｅｓｔｏｎ  ７０５は、これらの液状混合物である。
【０１３５】
実施例１
（１）有機材料組成物（ペレット）の製造
直鎖状低密度ポリエチレン（住友化学社製「ＦＳ１５０」、温度１９０℃および荷重２１．１８Ｎでのメルトフローレート（ＭＦＲ）：１．０ｇ／１０分）の粉末１００部に、安定剤としてスミライザー  ＧＰ：０．０２部およびＷｅｓｔｏｎ  ７０５：０．１８部、およびステアリン酸カルシウム０．０５部を加え、ドライブレンドした。次いで、得られたブレンド物を３０ｍｍφの単軸押出機を用いて１９０℃で造粒し、ペレットを得た。後述するヘーズの測定およびＭＦＲ比の算出のために、得られたペレットを二つに分けた。
【０１３６】
（２）ヘーズの測定
得られたペレットをプレス機により２００℃でプレスして、厚さ１００μｍのフィルムを作製した。このフィルムをスガ試験機社製ヘーズメーター「ＨＺ−Ｖ３」を用いてヘーズ（％）を測定した。結果を表１に示す。
【０１３７】
（３）メルトフローレート（ＭＦＲ）比の算出
得られたペレットを再び単軸押出機に入れ、２８０℃での５回の押出操作を繰り返した。２８０℃での押出操作前のペレットおよび５回の押出操作後のペレットのＭＦＲ（ｇ／１０分）を、テクノ・セブン社製「メルトインデクサＬ２４６−３５３７」を、シリンダー内の温度１９０℃、滞留時間５分、および荷重２１．１８Ｎ（２．１６ｋｇ）の条件で用いて測定し、下記式：
ＭＦＲ比＝（２８０℃での５回の押出操作後のペレットのＭＦＲ）／（２８０℃での押出操作前のペレットのＭＦＲ）
によってＭＦＲ比を計算した。結果を表１に示す。直鎖状低密度ポリエチレンは押出操作により架橋が進行し劣化することが知られており、この劣化は、ＭＦＲの低下として観察することができる。そのため、押出操作を繰り返してもＭＦＲが低下せずに維持されること（即ち、ＭＦＲ比が１に近いこと）は、直鎖状低密度ポリエチレンの架橋が抑制されており、直鎖状低密度ポリエチレン組成物の加工安定性が良好であることを示す。
【０１３８】
実施例２〜６および比較例１〜６
安定剤の種類および量を表１の通り変更した以外は、実施例１と同様に操作を行った。ヘーズおよびＭＦＲ比の結果を表１に示す。
【０１３９】
【表１】
2017031257.tif 000009
【０１４０】
化合物（１）であるスミライザー  ＧＰと化合物（２）の少なくとも２種を含む混合物であるＷｅｓｔｏｎ  ７０５とを併用する実施例１〜６は、スミライザー  ＧＰのみを使用する比較例１、およびＷｅｓｔｏｎ  ７０５のみを使用する比較例３に比べてヘーズが低く、透明性が良好である。また、実施例１〜６は、Ｗｅｓｔｏｎ  ７０５のみを使用する比較例３に比べて、ＭＦＲ比が大きく、加工安定性が良好である。
【０１４１】
実施例１〜６は、化合物（１）であるスミライザー  ＧＰと化合物（２）の１種であるイルガホス  １６８またはＴＮＰＰとを併用する比較例２および４に比べてヘーズが低く、透明性が良好である。
【０１４２】
実施例１〜６は、安定剤を使用しない比較例５、および化合物（１）ではないイルガノックス  １０７６と化合物（２）の１種であるイルガホス  １６８とを併用する比較例６に比べて、透明性（ヘーズ）および加工安定性（ＭＦＲ比）の両方とも良好である。また、実施例１〜６および比較例５のヘーズの対比から示されるように、化合物（１）であるスミライザー  ＧＰと化合物（２）の少なくとも２種を含む混合物であるＷｅｓｔｏｎ  ７０５とを併用することによって、これら安定剤を使用したにもかかわらず、透明性が低下するどころか、かえって透明性が向上した。
【産業上の利用可能性】
【０１４３】
本発明の亜リン酸エステル組成物は、有機材料組成物の加工安定性を向上させることができ、且つ従来の安定剤に比べて有機材料組成物の透明性低下を抑制することができるため、有機材料用の安定剤として有用である。